Brevet FR3097679A1 — publié le 20201225

Description Titre de l'invention : Procédé de fabrication d'un câble résistant et/ ou retardant au feu [0001] La présente invention concerne un procédé de fabrication d'un câble comprenant au moins un élément électriquement conducteur allongé et au moins une couche composite entourant ledit élément électriquement conducteur allongé, ladite couche composite étant obtenue à partir d'au moins une étape d'imprégnation d'un matériau fibreux non tissé par une composition géopolymère. [0002] Elle s'applique typiquement mais non exclusivement à des câbles retardants et/ou ré- sistants au feu destinés au transport d'énergie et/ou à la transmission de donnée tels que des câbles électriques et/ou optiques dc sécurité retardants et/ou résistants au feu, notamment sans halogène, susceptibles dc fonctionner pendant un laps de temps donné dans des conditions d'incendie sans être pour autant propagateur d'incendie, ni générateur dc fumées importantes. Ces câbles de sécurité sont en particulier des câbles de transport d'énergie moyenne tension (notamment de 6 à 45-60 kV) ou des câbles de transmission basse fréquence, tels que des câbles de contrôle ou de signalisation. [0003] De WO 2016/099200 est connu un procédé dc fabrication d'un câble résistant au feu comprenant les étapes suivantes : une étape de préparation d'une composition géopolymère comprenant un silicate de sodium, de l'eau, de l'hydroxyde de potassium, un aluminosilicate, et des fibres de polypropylène ; une étape d'enroulement d'un ruban de papier non tissé autour d'un assemblage de conducteurs en cuivre, une étape d'imprégnation par trempage enduction de l'assemblage conducteurs en cuivre/ruban de papier non tissé, dans la composition géopolymère précédemment préparée, pour former une couche composite entourant les conducteurs en cuivre, puis une étape d'extrusion à chaud d'une gaine protectrice polymère. Le procédé est long, notamment de par l'étape dc séchage, et ne peut être réalisé en continu. Par ailleurs, les éléments constitutifs du câble à proximité de la couche composite à base d'un matériau géopolymère peuvent être facilement contaminés par la composition géopolymère. [0004] Le but de l'invention est par conséquent de pallier tout ou partie des inconvénients précités, et de fournir un procédé de fabrication d'un câble retardant au feu ledit procédé étant facile à mettre en oeuvre, notamment facilement industrialisable, économique et rapide, et permettant de conduire à un câble présentant de bonnes propriétés mécaniques, notamment en termes de flexibilité et de durabilité. [0005] L'invention a pour premier objet un procédé de fabrication d'un câble comprenant au moins un élément électriquement conducteur allongé et au moins une couche composite entourant ledit élément électriquement conducteur allongé, caractérisé en ce 2 qu'il comprend au moins les étapes suivantes : i) imprégner un matériau fibreux non tissé avec une composition géopolymère afin de former un ruban imprégné de ladite composition géopolymère, ii) sécher le ruban imprégné obtenu à l'étape i), afin de former un ruban imprégné séché, et iii) appliquer le ruban imprégné séché obtenu à l'étape ii), autour d'un câble comprenant au moins un élément électriquement conducteur allongé, afin de former ladite couche composite entourant ledit élément électriquement conducteur allongé. [0006] Le procédé de l'invention est rapide, facile à mettre en oeuvre, notamment sur le plan industriel, économique, et il garantit l'obtention d'un câble résistant et/ou retardant au feu présentant de bonnes propriétés mécaniques, notamment en termes de flexibilité et de durabilité. Par ailleurs, le procédé de l'invention permet d'éviter la contamination des éléments constitutifs du câble à proximité de la couche composite par la composition géopolymère. [0007] Dans l'étape i), le matériau fibreux non tissé se présente préférentiellement sous la forme d'un ruban ou d'une bande. [0008] L'étape i) peut être effectuée manuellement ou de façon automatisée, et de préférence de façon automatisée. [0009] L'étape i) est de préférence effectuée par enduction imprégnation et de façon parti- culièrement préférée par enduction pré-contrôlée. [0010] L'étape 0 peut par exemple être effectuée à l'aide d'un dispositif d'enduction tel qu'une filière d'enduction. [0011] L'étape 0 est plus particulièrement mise en oeuvre en faisant passer le matériau fibreux non tissé dans un dispositif d'enduction tel qu'une filière d'enduction, ledit dispositif étant alimenté avec la composition géopolymère, notamment à l'aide de moyens tels qu'une pompe. Cela permet ainsi de distribuer directement la quantité voulue de la composition géopolymère de façon homogène sur toute la largeur désirée dudit matériau. [0012] L'étape 0 peut en particulier être une enduction connue selon l'anglicisme « tensioned web die coating ». [0013] Dans un mode de réalisation préféré de l'invention, l'étape i) d'imprégnation est réalisée à une température allant de 15°C à 90°C environ, et de façon particulièrement préférée de 20°C à 40°C environ. [0014] L'étape ii) met en oeuvre le séchage du ruban imprégné obtenu à l'étape i) précédente. [0015] L'étape ii) peut être effectuée à une température d'au plus 120°C environ, et de préférence d'au plus 110°C environ. Une température d'au plus 120°C, et préférentiellement d'au plus 110°C peut pet-mettre d'éviter le durcissement de la composition 3 avant l'étape iii). [0016] L'étape ii) peut être effectuée à une température d'au moins 50°C environ. Une tem- pérature d'au moins 50°C peut permettre de favoriser un séchage rapide. [0017] L'étape ii) est de préférence effectuée à une température allant de 70 à 115°C environ, et de façon particulièrement préférée allant de 90 à 107°C environ. [0018] L'étape ii) permet d'amener la composition géopolymère d'un état liquide à un état semi-pâteux. Plus particulièrement, la composition géopolymère à l'issue de l'étape ii) comprend au moins une phase sous la forme d'un gel aluminosilicate. [0019] L'étape ii) peut être effectuée à l'aide d'un ou plusieurs fours, notamment un ou plusieurs fours infra Rouge. [0020] L'étape iii) d'application du ruban imprégné séché autour d'un câble comprenant au moins un élément électriquement conducteur allongé peut être effectuée par enroulement du ruban imprégné séché autour du câble. [0021] L'enroulement peut être longitudinal (i.e. selon l'axe longitudinal du câble ou en d'autres termes dans le sens de la longueur du câble) ou hélicoïdal, et dc préférence longitudinal. [0022] L'enroulement longitudinal peut en outre être effectué avec des zones dc re- couvrement, la ou les zones de recouvrement représentant de 10 à 20% environ. [0023] L'étape iii) peut être effectuée manuellement ou dc façon automatisée, et de préférence de façon automatisée. [0024] L'étape iii) peut être mise en oeuvre en faisant passer le ruban imprégné séché dans un dispositif de resserrement ou un dispositif de conformation de ruban (désigné dans ce qui suit par « trompette »). Le câble comprenant au moins un élément électriquement conducteur allongé passe également dans le dispositif de resserrement pendant l'étape iii). Ce dispositif est un dispositif mécanique qui enroule en continu le ruban imprégné séché autour de l'élément électriquement conducteur allongé. Cela permet ainsi de faciliter l'enroulement longitudinal du ruban imprégné autour du câble, et ainsi de former ladite couche composite entourant ledit élément électriquement conducteur allongé. [0025] Le matériau fibreux non tissé [0026] Le matériau fibreux non tissé a de préférence une structure souple et flexible. [0027] Le matériau fibreux non tissé peut être choisi parmi les matériaux cellulosiques, les matériaux à base de polymères organiques synthétiques, les fibres de verre, et un de leurs mélanges, et de préférence parmi les matériaux à base de polymères organiques synthétiques. [0028] Les matériaux cellulosiques peuvent être choisis parmi le papier, en particulier le papier buvard ; les matériaux non tissés fabriqués à partir de cellulose fonctionnalisée ou non fonctionnalisée ; les matrices à structure alvéolaire et/ou fibreuse fabriquées à partir de fibres naturelles d'acétate de cellulose. [0029] Les matériaux à base de polymères organiques synthétiques peuvent être choisis parmi les matériaux polymères à matrice poreuse et/ou fibreuse de polyoléfine(s), en particulier ceux choisis parmi les homo- et copolymères de propylène, les homo- et copolymères d'éthylène, les polyéthylènes haute densité (HDPE), les polyamides aromatiques (aramides), les polyesters, et un de leurs mélanges. [0030] Selon une forme de réalisation préférée de l'invention, le matériau fibreux non tissé est un polyéthylène téréphtalate (PET). [0031] Le matériau fibreux non tissé présente de préférence un grammagc allant de 50 à 120 g/cm2 environ. Cela permet ainsi d'obtenir une couche composite suffisamment flexible pour pouvoir être manipulée facilement, et suffisamment robuste pour obtenir une bonne protection au feu. [0032] Selon une forme de réalisation préférée de l'invention, le matériau fibreux non tissé représente de 2 à 95% en poids environ, de façon particulièrement préférée de 5 à 45% en poids environ, et encore plus préférentiellement de 10 à 35% en poids environ, par rapport au poids total de la couche composite. [0033] La composition géopolymère [0034] La composition géopolymère utilisée à l'étape i) est de préférence une composition géopolymère liquide. [0035] La composition géopolymère de l'étape ii) est de préférence une composition géo- polymère aluminosilicate. [0036] La composition géopolymère de l'invention est de façon particulièrement préférée une composition géopolymère comprenant de l'eau, du silicium (Si), de l'aluminium (Al), de l'oxygène (0), et au moins un élément choisi parmi le potassium (K), le sodium (Na), le lithium (Li), le césium (Cs), et le calcium (Ca), et de préférence choisi parmi le potassium (K) et le sodium (Na). [0037] La composition géopolymère peut en particulier comprendre au moins un premier aluminosilicate, au moins un premier silicate alcalin, de l'eau, et éventuellement une base alcaline. [0038] Le premier aluminosilicate [0039] Le premier aluminosilicate peut être choisi parmi les métakaolins (i.e. kaolins calcinés), les cendres volantes (bien connues sous l'anglicisme «l'y ash »), le laitier de haut fourneau (bien connu sous l'anglicisme « blast furnace slag »), les argiles gonflantes telles que la bentonite, les argiles calcinées, tout type de composé comprenant de l'aluminium et de la fumée de silice, les zéolithes, et un de leurs mélanges. [0040] Parmi ces composés, les métakaolins sont préférés, notamment ceux commercialisés par la société Imérys. [0041] Dans l'invention, l'expression « métakaolin » signifie un kaolin calciné ou un alumi- nosilicate déhydroxylé. Il est de préférence obtenu par déshydratation d'un kaolin ou d'une kaolinitc. [0042] La composition géopolymère peut comprendre de 5 à 50% en poids environ d'aluminosilicate, et de préférence de 10 à 35% en poids environ d'aluminosilicate, par rapport au poids total de la composition géopolymère. [0043] La composition géopolymère peut comprendre en outre un deuxième aluminosilicate différent du premier aluminosilicate. [0044] De préférence, la composition géopolymère comprend deux kaolins calcinés ayant des températures de calcination différentes. [0045] Selon une forme de réalisation particulièrement préférée de l'invention, la com- position géopolymère comprend un premier métakaolin choisi parmi les kaolins calcinés à une température Tel d'au moins 650°C environ, et un deuxième métakaolin choisi parmi les kaolins calcinés à une température T02 telle que Tc2 -Li > 100°C environ, au moins un premier silicate alcalin, de l'eau, et éventuellement une base alcaline. La composition géopolymère peut alors présenter des propriétés mécaniques améliorées, notamment en termes de flexibilité et de durabilité, tout en garantissant de bonnes propriétés de réaction et de résistance au feu. [0046] Selon une forme de réalisation de l'invention, le premier métakaolin est un kaolin calciné à une température Tc, d'au moins 700°C environ, et de préférence d'au moins 725°C environ. [0047] Selon une forme de réalisation préférée de l'invention, le premier métakaolin est un kaolin calciné à une température Tc, d'au plus 875°C environ, et de préférence d'au plus 825°C environ. [0048] Le premier métakaolin peut comprendre au moins 20% en mole environ, et de préférence au moins 30% en mole environ d'oxyde d'aluminium (A1203), par rapport au nombre de moles total du premier métakaolin. [0049] Le premier métakaolin peut comprendre au plus 60% en mole environ, et de préférence au plus 50% en mole environ d'oxyde d'aluminium (A1,03), par rapport au nombre de moles total du premier métakaolin. [0050] Le premier métakaolin peut comprendre au moins 35% en mole environ, et de préférence au moins 45% en mole environ d'oxyde de silicium (Si02), par rapport au nombre de moles total du premier métakaolin. [0051] Le premier métakaolin peut comprendre au plus 75% en mole environ, et de préférence au plus 65% en mole environ d'oxyde de silicium (Si02), pai- rapport au nombre de moles total du premier métakaolin. [0052] À titre d'exemples de premier métakaolin, on peut citer les métakaolins vendus par la société Imérys, notamment celui commercialisé sous la référence PoleStar® 450. 6 [0053] Le premier métakaolin peut être choisi parmi les kaolins calcinés à T11 telle que définie dans l'invention, pendant au moins 1 min environ, de préférence pendant au moins 10 min environ, de façon particulièrement préférée pendant une durée allant d'environ 30 min à 8h, et de façon plus particulièrement préférée pendant une durée allant d'environ 2h à 6h. [0054] Le deuxième métakaolin est choisi de préférence parmi les kaolins calcinés à une température Tc, telle que T', - T11> 150°C environ, de façon particulièrement préférée telle que L, - T', > 200°C environ, et de façon plus particulièrement préférée telle que T1, - T11 > 250°C environ. [0055] Selon une forme de réalisation de l'invention, le deuxième métakaolin est un kaolin calciné à une température Te, d'au moins 800°C environ, de préférence d'au moins 850°C environ, et de façon particulièrement préférée d'au moins 900°C environ. [0056] Selon une forme de réalisation préférée de l'invention, le deuxième métakaolin est un kaolin calciné à une température T12 d'au plus 1200°C environ, et de préférence d'au plus 1150°C environ. [0057] Le deuxième métakaolin peut comprendre au moins 20% en mole environ, et de préférence au moins 30% en mole environ d'oxyde d'aluminium (À1203), par rapport au nombre de moles total du deuxième métakaolin. [0058] Le deuxième métakaolin peut comprendre au plus 60% en mole environ, et de préférence au plus 50% en mole environ d'oxyde d'aluminium (AI203), par rapport au nombre de moles total du deuxième métakaolin. [0059] Le deuxième métakaolin peut comprendre au moins 35% en mole environ, et de préférence au moins 45% en mole environ d'oxyde de silicium (Si02), par rapport au nombre de moles total du deuxième métakaolin. [0060] Le deuxième métakaolin peut comprendre au plus 75% en mole environ, et de préférence au plus 65% en mole environ d'oxyde de silicium (Si02), par rapport au nombre de moles total du deuxième métakaolin. [0061] À titre d'exemples de deuxième métakaolin, on peut citer les métakaolins vendus par la société Imérys, notamment celui commercialisé sous la référence PoleStar® 200R. [0062] Le deuxième métakaolin peut être choisi parmi les kaolins calcinés à T12 telle que définie dans l'invention, pendant au moins 1 min environ, de préférence pendant au moins 5 min environ, de façon particulièrement préférée pendant une durée allant d'environ 10 min à 2h, et de façon plus particulièrement préférée pendant une durée allant d'environ 15 min à lh [0063] Le rapport massique [premier métakaolin/deuxième métakaolin] dans la composition géopolymère va de préférence de 0,1 à 2 environ, de façon particulièrement préférée de 0,5 à 1,0 environ, et de façon plus particulièrement préférée est d'environ 1. [0064] La composition géopolymère peut comprendre de 5 à 50% en poids environ, et de 7 préférence de 10 à 35% en poids environ de premier et deuxième métakaolins, par rapport au poids total de la composition géopolymère. [0065] Le premier silicate alcalin [0066] Le premier silicate alcalin peut être choisi parmi les silicates de sodium, les silicates de potassium, et l'un de leurs mélanges. [0067] Les silicates alcalins commercialisés par la société Silmaco ou par la société PQ cor- poration sont préférés. Le premier silicate alcalin est de préférence un silicate de sodium. [0068] Le premier silicate alcalin peut avoir un rapport molaire SiOIM20 allant de 1,1 à 35 environ, de préférence de 1,3 à 10 environ, et de façon particulièrement préférée de 1,4 à 5 environ, avec M étant un atome de sodium ou de potassium, et de préférence un atome de sodium. [0069] La composition géopolymère peut comprendre de 5 à 60% en poids environ, et de préférence de 10 à 50% en poids environ de premier silicate alcalin, par rapport au poids total de la composition géopolymère. [0070] Le deuxième silicate alcalin [0071] La composition géopolymère peut comprendre en outre un deuxième silicate alcalin différent du premier silicate alcalin. [0072] Le deuxième silicate alcalin peut être choisi parmi les silicates de sodium, les silicates de potassium, et l'un de leurs mélanges. Les silicates alcalins commercialisés par la société Silmaco ou par la société PQ Corporation sont préférés. Le deuxième silicate alcalin est de préférence un silicate de sodium. [0073] Les premier et deuxième silicates alcalins peuvent avoir respectivement des rapports molaires Si02/M20 et SiO2/M'20 tels que M et M', identiques, sont choisis parmi un atome de sodium et un atome de potassium, et de préférence un atome de sodium, et lesdits rapports ont des valeurs différentes, de préférence des valeurs telles que leur différence est d'au moins 0.3, de façon particulièrement préférée telles que leur différence est d'au moins 0.5, et de façon plus particulièrement préférée telles que leur différence est d'au moins 1.0. [0074] Selon une forme de réalisation de l'invention, la composition géopolymère comprend - un premier silicate alcalin ayant un rapport molaire Si02/1Y20 allant de 1,5 à 2.6 environ. et - un deuxième silicate alcalin ayant un rapport molaire Si02/M'20 supérieur à 2,6, de préférence allant de 2,8 à 4.5 environ, et de façon particulièrement préférée allant de 3.0 à 4,0 environ, étant entendu que M' est identique à M. [0075] La composition géopolymère peut comprendre de 10 à 60% en poids environ, et de préférence de 20 à 50% en poids environ de premier et deuxième silicates alcalins, par 8 rapport au poids total de la composition géopolymère. [0076] Le rapport massique [premier silicate alcalin/deuxième silicate alcalin] dans la com- position géopolymère va de préférence de 0,5 à 2,5, et de façon particulièrement préférée de 0,8 à 2,0. [0077] La base alcaline [0078] La base alcaline peut être de l'hydroxyde de sodium, ou de l'hydroxyde de potassium, et de préférence de l'hydroxyde de sodium. [0079] La composition géopolymère peut être exempte de base alcaline. Cela permet ainsi d'améliorer la manipulation de la composition géopolymère, en particulier lors de la préparation d'un câble. [0080] Le rapport massique matières solides/eau dans ladite composition géopolymère détermine la cinétique de solidification lors des étapes i) à iii). [0081] La composition géopolymère peut comprendre de 35% à 80% en poids environ, et de façon particulièrement préférée de 40% à 70% en poids environ, de matières solides (silicate alcalin(s), aluminosilicate(s) et base alcaline), par rapport au poids total de ladite composition géopolymère. [0082] La composition géopolymère peut comprendre en outre un ou plusieurs additifs choisis parmi: - un colorant, - des fibres minérales, notamment choisies parmi les fibres d'alumine, - un additif à structure polymère, notamment choisi parmi les fibres de polyoléfine telles que les fibres de polypropylène, de polyéthylène haute densité (HDPE), les aramides, et les fibres techniques de verre enduites de silicone ou d'un polymère organique de type polyéthylène ; un copolymère de styrène-butadiène (SBR) un copolymère de styrène-butadiène-éthylène (EBS) ; les dérivés des copolymères de styrène-éthylène, notamment ceux commercialisés par Kraton tels qu'un copolymère de styrène-éthylène-butylène-styrène (SEBS), un copolymère de styrènebutadiène-styrène (SBS), un copolymère de styrène-isoprène-styrène (SIS), un copolymère de styrène-propylène-éthylène (EPS) ou un copolymère de styrèneéthylène-propylène- styrène (SEPS) ; un copolymère d'éthylène et d'acétate de vinyle (EVA), un polyorganosiloxane réticulé (e.g. à l'aide d'un péroxyde) ; du polyéthylène éventuellement sous forme de poudre ; des lignosulfonates ; de l'acétate de cellulose ; d'autres dérivés de la cellulose ; une huile silicone de faible viscosité (e.g. de l'ordre de 12500 cPo) ; et une huile polyéthylène, - un composé accélérant la prise en masse, notamment choisi parmi le sulfate d'aluminium, les aluns (e.g. sulfate double d'aluminium et de potassium), le chlorure de calcium, le sulfate de calcium, le sulfate de calcium hydraté, l'aluminate de sodium, le carbonate de sodium, le chlorure de sodium, le silicate de sodium, le sulfate de 9 sodium, le chlorure de fer (III), et les lignosulfonates de sodium, - un agent retardant la prise en masse, notamment choisi parmi l'ammonium, les métaux alcalins, les métaux alcalino-terreux, le borax, les lignosulfonates et en particulier les sels de métaux de lignosulfonates de calcium, les celluloses telles que la carboxyméthyl hydroéthyl cellulose, les lignines sulfoalkylécs telles que par exemple la lignine sulfométhylée, les acides hydroxycarboxyliques, les copolymères de sels d'acide 2-acrylamido-2-rnéthylpropane sulfonique et d'acide acrylique ou d'acide maléique, et les sels saturés, - une charge inerte, notamment choisi parmi le talc, les micas, les argiles déshydratées, et le carbonate de calcium, - un amidon, - un plastifiant de l'amidon, notamment choisi parmi un stéarate de métal, un polyéthylène glycol, un éthylène glycol, un polyol comme le glycérol, le sorbitol, le mannitol, le maltitol, le xylitol ou un oligomère de l'un de ces polyols, un sucrosc comme le glucose ou le fructose, un plastifiant contenant des groupes amides, et tout type de plastifiant à base de polysaccharide(s) modifié(s), - un dérivé de la cellulose, - un matériau carboné expansé tel qu'un graphite expansé. [0083] Le colorant est de préférence un colorant liquide à température ambiante (i.e. à 18-25°C). [0084] La composition géopolymère peut comprendre de 0,01 à 15% en poids environ d'additif(s), et de préférence de 0,5 à 8% en poids environ d' additif par rapport au poids total de la composition géopolymère. [0085] La couche composite [0086] La couche composite est de préférence une couche électriquement isolante. [0087] Dans la présente invention, on entend par « couche électriquement isolante » une couche dont la conductivité électrique peut être d'au plus 1.10v S/m, et de préférence d'au plus 1.101° S/m (siemens par mètre) (à 25°C). [0088] La couche composite est de préférence une couche retardante et/ou résistante au feu. [0089] La couche composite présente de préférence une épaisseur allant de 0,2 à 3 mm environ, et de façon particulièrement préférée allant de 0,5 à 1 min environ. [0090] Lorsque l'épaisseur de la couche composite est inférieure à 0,2 mm, la protection thermique du câble obtenu selon le procédé de l'invention n'est pas suffisante. [0091] La couche composite de l'invention est de préférence une couche rubanée (i.e. sous la forme d'un ruban ou d'une bande). [0092] La couche composite présente de préférence une épaisseur sensiblement constante et constitue notamment une enveloppe de protection continue. [0093] La couche composite peut en particulier comprendre 2 à 3 rubans superposés. [0094] La couche composite de l'invention est de préférence non poreuse. [0095] La couche composite est de préférence une couche interne dudit câble. [0096] Selon l'invention, on entend par « couche interne », une couche qui ne constitue pas la couche la plus externe du câble. [0097] La couche composite comprend de préférence au moins un matériau géopolymère et le matériau fibreux non tissé tel que défini dans l'invention. [0098] Le matériau géopolymère [0099] Dans la présente invention, le matériau géopolymère est obtenu à partir d'une com- position géopolymère telle que définie dans l'invention, de préférence par durcissement, géopolymérisation et/ou polycondensation de ladite composition géopolymère. [0100] En particulier, la composition géopolymère telle que définie dans l'invention est apte à former ledit matériau géopolymère. Les ingrédients de la composition géopolymère peuvent donc subir une polycondensation pour former ledit matériau géopolymère. Le durcissement s'effectue par réaction interne du type polycondensation. Le durcissement n'est par exemple pas le résultat d'un simple séchage, comme c'est généralement le cas pour des liants à base de silicates alcalins. [0101] En effet, les matériaux géopolymères résultent d'une réaction de polycondensation minérale par activation alcaline, dite géosynthèse, par opposition aux liants traditionnels hydrauliques dans lesquels le durcissement est le résultat d'une hydratation des aluminates de calcium et des silicates de calcium. [0102] Dans la présente invention, l'expression « matériau géopolymère » signifie un matériau solide comprenant du silicium (Si), de l'aluminium (Al), de l'oxygène (0) et au moins un élément choisi parmi le potassium (K), le sodium (Na), le lithium (Li), le césium (Cs) et le calcium (Ca), et de préférence choisi parmi le potassium (K), et le sodium (Na). [0103] Le matériau géopolymère peut être un matériau géopolymère aluminosilicate. [0104] Le matériau géopolymère aluminosilicate peut être choisi parmi les poly(sialates) répondant à la formule (I) M(-Si-O-A1-0-),, [(M)-PS] et ayant un rapport molaire Si/A1 égal à 1, les poly(sialate-siloxos) répondant à la formule (II) Mn (-Si-O-Al-0-Si-0-). [(M)-PPS] et ayant un rapport molaire Si/A1 égal à 2, les poly(sialate-disiloxos) répondant à la formule (III) M(-Si-O-A1-0-Si-O-Si-0),, [(M)-PSDS] et ayant un rapport molaire Si/A1 égal à 3, et d'autres poly(sialates) de rapport Si/Al> 3, les poly(sialates) précités comprenant un cation alcalin M choisi parmi K, Na, Li, Cs et l'un de leurs mélanges, et n désigne le degré de polymérisation. [0105] Dans un mode de réalisation, le matériau géopolymère représente de 5 à 98% en poids environ, de préférence de 55 à 95% en poids environ, et de préférence encore de 65 à 90% en poids environ, par rapport au poids total de la couche composite. 11 [0106] Le procédé peut comprendre en outre avant l'étape i), une étape io) de préparation de la composition géopolymère comprenant le mélange dudit premier aluminosilicate avec ledit premier silicate alcalin, l'eau, et éventuellement la base alcaline. [0107] L'étape io) est généralement effectuée à un pH élevé, notamment variant de 10 à 13. [0108] L'étape io) comprend de préférence les sous-étapes suivantes : i01) une sous-étape de préparation d'une solution aqueuse du premier silicate alcalin, et io,) une sous-étape de mélange du premier aluminosilicate sous forme de poudre avec la solution aqueuse de silicate alcalin préparée à la sous-étape i01) précédente. [0109] La solution aqueuse du premier silicate alcalin peut être préparée en mélangeant du dioxyde de silicium Si02 ou un silicate alcalin avec une base MOH dans laquelle M est K ou Na. [0110] Le dioxyde de silicium Si02 peut être choisi parmi la fumée de silice (i.e. silice pyrogénée), le quartz, et leurs mélanges. [0111] La sous-étape i01) peut être effectuée en dissolvant la base dans de l'eau, entraînant un dégagement de chaleur (réaction exothermique), puis en ajoutant la silice (ou le silicate alcalin). La chaleur dégagée accélère alors la dissolution de la silice (ou du silicate alcalin) lors de la sous-étape i01), et du premier aluminosilicate lors de la sous-étape i02). [0112] Lorsque le deuxième aluminosilicate et/ou le deuxième silicate alcalin tel(s) que défini(s) dans l'invention existe(nt), l'étape i0) de préparation de la composition géopolymère peut comprendre le mélange dudit premier aluminosilicate et éventuellement dudit deuxième aluminosilicate, avec ledit premier silicate alcalin, éventuellement ledit deuxième silicate alcalin, de l'eau, et éventuellement la base alcaline. [0113] L'étape i0) comprend de préférence le mélange des premier et deuxième métakaolins, avec le premier silicate alcalin et éventuellement le deuxième silicate alcalin, de l'eau, et éventuellement une base alcaline. [0114] Les premier et deuxième métakaolins et les premier et deuxième silicates alcalins sont tels que définis dans l'invention. [0115] Selon une forme de réalisation préférée, l'étape i0) comprend les sous-étapes suivantes : i0') le mélange des premier et deuxième silicates alcalins, notamment sous agitation, lob) éventuellement l'ajout d'une base alcaline, notamment en maintenant l'agitation, et i(k) l'ajout des premier et deuxième métakaolins, notamment en maintenant [0116] À l'issue de l'étape i0), ou de la sous-étape i(r) ou ioc), on obtient préférentiellement une solution fluide et homogène. 12 [0117] À l'issue de l'étape i0), la composition géopolymère peut comprendre de 35% à 80% en poids environ, et de façon particulièrement préférée de 40% à 70% en poids environ, de matières solides (silicate alcalin(s), aluminosilicate(s) et base alcaline), par rapport au poids total de ladite composition géopolymère. [0118] Un tel rapport massique permet d'avoir une composition géopolymère assez fluide pour permettre sa manipulation, et dont la cinétique de solidification est assez lente pour permettre la formation d'une couche de câble telle que définie ci-après. [0119] Le rapport massique matières solides/eau dans ladite composition géopolymère peut permettre de déterminer la cinétique de solidification de ladite composition géopolymère. [0120] Après l'étape io) de préparation de la composition géopolymère, et avant l'étape i) d'imprégnation, la composition géopolymère peut être chauffée, notamment à une température allant de 55°C à 95°C environ, et de façon particulièrement préférée de 70nC à 90°C environ. Cela permet ainsi de faciliter l'étape i). [0121] Le procédé peut comprendre en outre après l'étape iii), une étape iv) d'application d'une gaine externe de protection autour de la couche composite. La gaine externe de protection peut permettre d'assurer l'intégrité mécanique du câble. [0122] À l'issue de l'étape iv), le câble peut alors comprendre au moins un élément élec- triquement conducteur allongé, la couche composite entourant ledit élément électriquement conducteur allongé, et au moins une gaine externe de protection entourant ladite couche composite. [0123] L'étape iv) est de préférence effectuée par extrusion, notamment à une température allant de 140°C à 195°C environ. [0124] L'étape iv) peut être effectuée à l'aide d'une extrudeuse. [0125] Dans ce mode de réalisation, une tête d'extrusion peut être positionnée à la sortie du dispositif de conformation tel que défini dans l'invention. [0126] La gaine externe de protection est de préférence la couche la plus externe du câble. [0127] La gaine externe de protection est de préférence une couche électriquement isolante. [0128] La gaine externe de protection est de préférence réalisée en un matériau exempt d'halogène. Elle peut être réalisée classiquement à partir de matériaux retardant la propagation de la flamme ou résistant à la propagation de la flamme. Notamment, si ces derniers ne contiennent pas d'halogène, on parle de gainage de type HFFR (pour l'anglicisme « Halogen Free Flame Retardant »). [0129] La gaine externe de protection peut comprendre au moins un polymère organique ou inorganique. [0130] Le choix du polymère organique ou inorganique n'est pas limitatif et ceux-ci sont bien connus de l'homme du métier. [0131] Selon une forme de réalisation préférée de l'invention, le polymère organique ou in- 13 organique est choisi parmi les polymères réticulés et non réticulés. [0132] Le polymère organique ou inorganique peut être un homo- ou un co-polymère ayant des propriétés thermoplastiques et/ou élastomères. [0133] Les polymères inorganiques peuvent être des polyorganosiloxancs. [0134] Les polymères organiques peuvent être des polyuréthanes ou des polyoléfines. [0135] Les polyoléfines peuvent être choisies parmi les polymères d'éthylène et de propylène. A titre d'exemple de polymères d'éthylène, on peut citer le polyéthylène linéaire basse densité (LLDPE), le polyéthylène basse densité (LDPE), le polyéthylène moyenne densité (MDPE), le polyéthylène haute densité (HDPE), les copolymères d'éthylène et d'acétate de vinyle (EVA), les copolymères d'éthylène et d'acrylatc de butyle (EBA), d'acrylatc de méthyle (EMA), de 2-hexyléthyl acrylate (2HEA), les copolymères d'éthylène et d'alpha-oléfines tels que par exemple les polyéthylène-octène (PEO), les copolymères d'éthylène et de propylène (EPR), les terpolymères d'éthylène et de propylène (EPT) tels que par exemple les terpolymères d'éthylène propylène diène monomère (EPDM) ou un de leurs mélanges. [0136] Le polymère de la gaine externe de protection est de préférence un polymère organique, de préférence encore un polymère d'éthylène, et de préférence encore un copolymère d'éthylène et d'acétate de vinyle, un polyéthylène linéaire basse densité, ou un de leurs mélanges. [0137] La gaine externe de protection peut comprendre en outre une charge minérale igni- fugeante hydratée. Cette charge minérale ignifugeante hydratée agit principalement par voie physique en se décomposant de manière endothermique (e.g. libération (l'eau), ce qui a pour conséquence d'abaisser la température de la gaine et de limiter la propagation des flammes le long du câble. On parle notamment de propriétés de retard à la flamme, bien connues sous l'anglicisme «Ilame retardant ». [0138] La charge minérale ignifugeante hydratée peut être un hydroxyde métallique tel que l'hydroxyde de magnésium ou le trihydroxyde d'aluminium. [0139] La gaine externe de protection peut comprendre en outre une charge inerte, notamment choisi parmi le talc, les micas, les argiles déshydratées et un de leurs mélanges. [0140] Avantageusement, le câble obtenu selon un procédé conforme à l'invention satisfait à au moins une des normes de réaction ou non-propagation au feu choisies parmi les normes EN 60332-1, EN 60332-3, et EN 50399 (2012/02 + Al 2016) ; et de préférence à la nonne EN 50399 (2012/02 + Al 2016), en particulier aux critères de classification B2ca, sla, (10, al de ladite norme, et éventuellement aux normes EN 60332-1 et EN 60332-3. [0141] Selon une forme de réalisation de l'invention, le câble est un câble d'énergie et/ou de télécommunication, et de préférence un câble électrique. 14 [0142] Lorsque le câble comprend une pluralité d'éléments électriquement conducteurs allongés, la couche composite peut alors entourer la pluralité d'éléments électriquement conducteurs allongés du câble. [0143] Le câble peut comprendre une seule couche composite telle que définie dans l'invention ou une pluralité de couches composites telles que définies dans l'invention. [0144] Lorsque le câble comprend une pluralité de couches composites, le procédé peut comprendre en outre la réitération des étapes i) à iii), autant de fois qu'il y a de couches composites à appliquer, puis éventuellement l'étape iv) telle que définie dans l' invention. [0145] De préférence, le câble comprend une seule couche composite, et de façon plus parti- culièrement préférée une seule couche composite interne. [0146] Selon une forme de réalisation de l'invention, le câble obtenu selon le procédé de l'invention comprend en outre un ou plusieurs couches interposées entre l'élément électriquement conducteur allongé et la couche composite telle que définie dans l' invention. [0147] Ces couches peuvent comprendre une ou plusieurs couches polymères telles que des couches polymères électriquement isolantes, et/ou une ou plusieurs couches métalliques telles que des couches métalliques contenant une ou plusieurs ouvertures. [0148] Dans cc cas, le procédé comprend en outre, avant l'étape i) ou avant l'étape iii), une ou plusieurs étapes d'application d'une ou plusieurs des couches mentionnées ci-dessus, autour de l'élément électriquement conducteur allongé, de l'ensemble des éléments électriquement conducteurs allongés, ou autour de chacun des éléments électriquement conducteurs allongés, selon le type de câble souhaité. [0149] Les couches métalliques contenant une ou plusieurs ouvertures sont typiquement des couches utilisées dans des câbles rayonnants bien connus de l'homme du métier. [0150] Selon une forme de réalisation préférée de l'invention, le câble comprend : - une pluralité d'éléments électriquement conducteurs, chacun desdits éléments électriquement conducteurs étant entouré par une couche polymère, notamment électriquement isolante, pour former une pluralité d'éléments électriquement conducteurs isolés, - une couche composite telle que définie dans l'invention entourant ladite pluralité d'éléments électriquement conducteurs isolés, et - une gaine externe de protection, notamment électriquement isolante, entourant ladite couche composite. [0151] Le procédé conforme à l'invention est de préférence un procédé continu. En d'autres termes, au moins les étapes i) à iii), et de préférence au moins les étapes 0 à iv) sont effectuées en continu. [0152] Dans l'invention, l'expression "procédé continu- signifie que le procédé est effectué sur une seule ligne de production, et/ou sans étapes de repos, de recueil, ou de récupération. En d'autres termes, dans le procédé conforme à l'invention, il n'y a pas d'étapes intermédiaires de repos entre la distribution du matériau fibreux non tissé, et la récupération/obtention du câble final. En d'autres termes également, les étapes i), ii), iii), et iv) si elle existe, sont concomitantes, i.e. les étapes i), ii), iii), et iv) si elle existe, sont mises en oeuvre en même temps. [0153] Selon cc mode de réalisation, le matériau fibreux non tissé peut être disposé sur un distributeur tel qu'un dérouleur ou dévidoir, et ledit matériau peut être distribué ou déroulé en continu pour mettre en oeuvre au moins les étapes i) à iii) ou les étapes i) à iv). [0154] De préférence, l'étape i) est mise en oeuvre en faisant passer le matériau fibreux non tissé dans un dispositif d'enduction alimenté avec la composition géopolymère avec un débit D (en kg/min), le distributeur délivre le matériau fibreux non tissé à une vitesse V (en km/min), et le rapport D/V va d'environ 20 à 50 kg de composition géopolymère / km de matériau fibreux non tissé, et de façon particulièrement préférée d'environ 25 à 40 kg de composition géopolytnère / km de matériau fibreux non tissé. La quantité de composition géopolymère appliquée sur le matériau fibreux non tissée peut ainsi être facilement contrôlée par une pompe. [0155] La vitesse V est de préférence identique à la vitesse de défilement du câble. [0156] Le débit D peut aller de 0,5 kg/min à 4,5 kg/min environ. [0157] La vitesse V peut aller de 20 in/min à 150 m/min environ. [0158] Selon une forme de réalisation particulièrement préférée de l'invention, le matériau fibreux non tissé passe dans le dispositif d'enduction pour mettre en oeuvre l'étape i), puis le ruban imprégné obtenu passe dans un ou plusieurs fours, de préférence dans plusieurs fours disposés successivement l'un après l'autre pour mettre en oeuvre l'étape ii), puis le ruban imprégné séché passe dans le dispositif de conformation du ruban au travers duquel un câble comprenant au moins un élément électriquement conducteur allongé défile, pour mettre en oeuvre l'étape iii), et enfin le câble obtenu passe dans une tête d'extrudeuse, afin de mettre en oeuvre l'étape iv). [0159] Lors de l'étape ii), la transformation de l'état liquide à l'état pâteux demande une quantité importante d'énergie. L'utilisation de plusieurs fours permet d'optimiser le séchage du ruban imprégné (en termes de temps d'exposition, vitesse V et quantité d'énergie délivrée). [0160] Le procédé conforme à l'invention est rapide, simple et avantageux d'un point de vue économique. Ll permet de fabriquer en peu d'étapes un câble présentant de bonnes propriétés mécaniques, notamment en termes de flexibilité et de durabilité, tout en garantissant une bonne performance de résistance au feu. 16 Brève description des dessins [0161] Les dessins annexés illustrent l'invention : [0162] [fie.11 représente une vue schématique d'un câble électrique tel qu'obtenu selon le procédé conforme à l'invention. [0163] [fie.21 représente une vue schématique du procédé conforme à l'invention. [0164] Pour des raisons de clarté, seuls les éléments essentiels pour la compréhension de l'invention ont été représentés de manière schématique sur ces figures, et ceci sans respect de l'échelle. [0165] Le câble électrique 10, illustré sur la figure I. correspond à un câble électrique résistant au feu de type K25 ou RZ1K. [0166] Ce câble électrique 10 comprend quatre éléments électriquement conducteurs allongés I, chacun étant isolé avec une couche électriquement isolante 2, et, successivement et coaxialcment autour de ces quatre éléments électriquement conducteurs allongés isolés (1, 2), une couche composite 3 telle que définie dans l'invention entourant les quatre éléments électriquement conducteurs allongés isolés (1, 2), et une gaine externe 4 de type HFFR entourant la couche composite 3 telle que définie dans l'invention, et se présente avantageusement sous la forme d'un ruban. [0167] Sur la figure 2, est illustrée une vue schématique du procédé conforme à l'invention mis en oeuvre de façon continue. En particulier, un matériau fibreux non tissé I sous la forme d'un ruban est placé sur un enrouleur 2, déroulé et amené jusqu'à une filière d'enduction 3 alimentée avec une composition géopolymère 4, afin de permettre l'imprégnation du matériau fibreux non tissé I par ladite composition géopolymère [étape il. Puis, le ruban imprégné est ensuite amené vers un four 5, afin de permettre son séchage [étape ii)]. Le ruban imprégné séché est ensuite amené dans un dispositif de resserrement 6 au travers duquel un câble comprenant au moins un élément électriquement conducteur allongé défile, afin de permettre l'enroulement longitudinal du ruban imprégné séché autour du câble, et ainsi de former ladite couche composite entourant ledit élément électriquement conducteur allongé [étape et enfin le câble obtenu passe au travers d'une tête d'extrusion 7 pour former la gaine externe de protection [étape iv)]. [0168] Les exemples suivants permettent d'illustrer la présente invention. Ils n'ont pas de caractère limitatif sur la portée globale de l'invention telle que présentée dans les revendications. EXEMPLES 101691 Les matières premières utilisées dans les exemples, sont listées ci-après : - solution aqueuse d'un premier silicate de sodium à 50% en poids environ de type « waterglass », Simalco, silicate de sodium de rapport molaire Sia2/Na20 de 2,0 17 environ, - solution aqueuse d'un deuxième silicate de sodium à 38% en poids environ de type « waterglass », Simalco, silicate de sodium de rapport molaire SiGINa20 de 3,4 environ, - premier métakaolin, PoleStar© 450, Imerys, de rapport molaire A1203/SiO2 de 41/55 (i.e. de 0,745 environ), kaolin calciné à une température de 1000°C environ, - deuxième métakaolin. PoleStar® 200R, Imerys, de rapport molaire A1203/SiG2 de 41/55 (i.e. de 0,745 environ), kaolin calciné à une température de 700°C environ, et - matériau non tissé en Polyester, GT320, GECA TAPES. [0170] Sauf indications contraires, toutes ces matières premières ont été utilisées telles que reçues des fabricants. [0171] Exemple 1 : préparation d'un câble résistant au feu selon un procédé conforme à l'invention [0172] Une composition géopolymère a été préparée de la façon suivante : une solution aqueuse de silicates alcalins a été préparée en mélangeant 40g d'une solution aqueuse à 50% en poids d'un premier silicate de sodium et 40g d'une solution aqueuse à 38% en poids d'un deuxième silicate de sodium. Puis, 10g d'un premier métakaolin et 10g d'un deuxième métakaolin ont été mélangés avec la solution aqueuse de silicates alcalins. Ladite composition géopolymère comprend 55,2% en poids environ de matières solides, par rapport au poids total de ladite composition géopolymère. [0173] Un matériau fibreux non tissé en polyester sous la forme d'un ruban est placé sur un enrouleur, déroulé à une vitesse de 50 ri-1/min environ, et amené jusqu'à une filière d'enduction alimenté avec ladite composition géopolymère avec un débit de 1,25 kg/ min, afin de permettre l'imprégnation du matériau fibreux non tissé par la composition géopolymère. La composition géopolymère a une température de 40°C environ. [0174] Le ruban imprégné est ensuite amené vers un premier four IR fonctionnant à une température de 800°C, puis un deuxième four IR fonctionnant à une température de 800°C, et enfin vers un troisième four IR fonctionnant à une température de 800°C, afin de permettre le séchage du ruban imprégné. [0175] Le ruban imprégné séché est ensuite amené dans un dispositif de resserrement au travers duquel un câble basse tension défile, afin de permettre l'enroulement longitudinal du ruban imprégné autour du câble. Le câble comprend 5 conducteurs en cuivre de section 1,5 mm2, chacun des conducteurs étant entouré avec une couche électriquement isolante à base de XLPE. À l'issue de l'étape d'application du ruban imprégné autour du câble, une couche composite entourant les conducteurs isolés est obtenue. [0176] La couche composite formée a une épaisseur de 0.5 mm. [0177] L'assemblage obtenu est ensuite recouvert par extrusion à chaud d'une gaine pro- 18 tectrice polymère à base d'un mélange HFFR produit par NEXANS à base de polyéthylène et de charges ignifugeantes, ladite gaine ayant une épaisseur de 2 mm environ. On a ainsi obtenu un câble conforme à l'invention. Les performances à la flamme du câble sont déterminées suivant la norme EN50399. 15 tronçons de câble positionnés sur une échelle verticale sont exposés à une flamme 20kW de puissance pendant 20 min. [0178] Les résultats sont reportés dans le tableau 1 ci-dessous : [0179] [Tableaux1] TABLEAU 1 [0180] Dans ce tableau, l'acronyme I-IRR correspond à l'expression anglophone « Heat Release Rate » qui renseigne sur le débit calorifique, l'acronyme THR correspond à l'expression anglophone « Total Heat Release » qui renseigne sur la quantité de chaleur dégagée lors de la combustion, l'acronyme FIGRA correspond à l'expression anglophone « Bre GRowth rAte » qui renseigne sur la vitesse de croissance du feu, l'acronyme SPR correspond à l'expression anglophone « Smoke Production Rate » qui renseigne sur la vitesse de production de fumée, et l'acronyme TSP correspond à l'expression anglophone « Total Smoke Production » qui renseigne sur la quantité totale de fumée produite. [0181] Ces résultats démontrent que le câble conforme à l'invention présente les propriétés de protection au feu maximales au regard des exigences de la norme Européenne EN50399. Paramètres de rtu Valeurs 1? i 912 THR (Mi) 5,2 t FIGRA twes236 i a tlam R ( 19 REVENDICATIONS[Revendication I] Procédé de fabrication d'un câble comprenant au moins un élément électriquement conducteur allongé et au moins une couche composite entourant ledit élément électriquement conducteur allongé, caractérisé en cc qu'il comprend au moins les étapes suivantes : i) imprégner un matériau fibreux non tissé avec une composition géopolymère, afin de former un ruban imprégné de ladite composition géopolymère, ii) sécher le ruban imprégné obtenu à l'étape i), afin de former un ruban imprégné séché, et iii) appliquer le ruban imprégné séché obtenu à l'étape ii), autour d'un câble comprenant au moins un élément électriquement conducteur allongé, afin de former ladite couche composite entourant ledit élément électriquement conducteur allongé. [Revendication 2] Procédé selon la revendication 1, caractérisé en ce que le matériau fibreux non tissé est choisi parmi les matériaux cellulosiques, les matériaux à base de polymères organiques synthétiques, les fibres de verre, et un de leurs mélanges. [Revendication 3] Procédé selon la revendication 1 ou 2, caractérisé en ce que la com- position géopolymère est une composition géopolymère aluminosilicate. [Revendication 4] Procédé selon l'une quelconque des revendications précédentes, ca- ractérisé en ce que l'étape i) est effectuée par enduction imprégnation. [Revendication 5] Procédé selon l'une quelconque des revendications précédentes, ca- ractérisé en ce que l'étape i) est mise en oeuvre en faisant passer le matériau fibreux non tissé dans un dispositif d'enduction alimenté avec la composition géopolymère. [Revendication 6] Procédé selon l'une quelconque des revendications précédentes, ca- ractérisé en ce que l'étape ii) est effectuée à une température d'au plus 120°C. [Revendication 7] Procédé selon l'une quelconque des revendications précédentes, ca- ractérisé en ce que l'étape ii) est effectuée à une température d'au moins 50°C. [Revendication 8] Procédé selon l'une quelconque des revendications précédentes, ca- ractérisé en ce que l'étape iii) d'application du ruban imprégné séché autour d'un câble comprenant au moins un élément électriquement conducteur allongé est effectuée par enroulement du ruban imprégné séché autour du câble. 20 [Revendication 9] [Revendication 10] [Revendication 11] [Revendication 12] [Revendication 13] [Revendication 14] [Revendication 15] Procédé selon la revendication 8, caractérisé en ce que l'enroulement est longitudinal. Procédé selon l'une quelconque des revendications précédentes, caractérisé en ce que l'étape iii) est mise en oeuvre en faisant passer le ruban imprégné séché dans un dispositif de resserrement. Procédé selon l'une quelconque des revendications précédentes, caractérisé en ce qu'il comprend en outre après l'étape iii), une étape iv) d'application d'une gaine externe de protection autour de la couche composite. Procédé selon la revendication 11, caractérisé en ce que l'étape iv) est effectuée par extrusion. Procédé selon l'une quelconque des revendications précédentes caractérisé en ce que ledit procédé est un procédé continu. Procédé selon la revendication 13, caractérisé en ce que le matériau fibreux non tissé est disposé sur un distributeur, et ledit matériau est distribué en continu pour mettre en oeuvre au moins les étapes i) à iii). Procédé selon la revendication 14, caractérisé en ce que l'étape i) est mise en oeuvre en faisant passer le matériau fibreux non tissé dans un dispositif d'enduction alimenté avec la composition géopolyrnère avec un débit D (en kg/min), le distributeur délivre le matériau fibreux non tissé à une vitesse V (en kin/min) et le rapport D/V va de 20 à 50 kg de composition géopolymère / km de matériau fibreux non tissé.